【事件の表示】
　特許第６６１８６９２号発明「光学ガラスおよび光学素子」の特許異議申立事件について、次のとおり決定する。
【結　論】
　特許第６６１８６９２号の請求項１〜１１に係る特許を維持する。
【理　由】
１　手続の経緯
　特許第６６１８６９２号（以下、「本件特許」という。）の請求項１〜１１に係る特許についての出願は、平成２７年３月１７日に特許出願され、令和１年１１月２２日にその特許権の設定登録がされ、令和１年１２月１１日に特許掲載公報が発行された。その後、請求項１〜１１に係る特許に対して、令和２年６月１０日に特許異議申立人宮園祐爾（以下、「申立人」という。）により特許異議の申立てがされた。
２　本件特許発明
　本件特許の請求項１〜１１の特許に係る発明（以下、それぞれ、「本件特許発明１」〜「本件特許発明１１」という。）は、それぞれ、その特許請求の範囲の請求項１〜１１に記載された事項により特定される次のとおりのものである。
「【請求項１】
　カチオン％表示にて、
　Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上であり、
　Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０であり、
　Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）であり、
　Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満であり、
　Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上である、酸化物ガラスであり、
　Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上であり、
　Ｙｂ３＋の含有量が０．５％以下であり、
　Ｔｉ４＋、Ｗ６＋およびＢｉ３＋の合計含有量［Ｔｉ４＋＋Ｗ６＋＋Ｂｉ３＋］が１．５％以下であり、
　Ｎａ＋の含有量が２．０％以下であり、
　アッベ数νｄが４３．５〜４７であり、
　前記アッベ数νｄに対し、屈折率ｎｄが下記（１）式を満たす、光学ガラス。
　ｎｄ≧２．２５−０．０１×νｄ　　　　　　　　・・・　（１）
【請求項２】
　カチオン％表示にて、
　Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上であり、
　Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０であり、
　Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）であり、
　Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満であり、
　Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上である、酸化物ガラスであり、
　Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上であり、
　Ｙｂ３＋の含有量が０．５％以下であり、
　Ｔｉ４＋、Ｗ６＋およびＢｉ３＋の合計含有量［Ｔｉ４＋＋Ｗ６＋＋Ｂｉ３＋］が１．５％以下であり、
　Ｚｒ４＋の含有量が１．１〜１０％であり、
　アッベ数νｄが４３．５〜４７であり、
　前記アッベ数νｄに対し、屈折率ｎｄが下記（１）式を満たす、光学ガラス。
　ｎｄ≧２．２５−０．０１×νｄ　　　　　　　　・・・　（１）
【請求項３】
　Ｌａ３＋、Ｇｄ３＋、Ｙ３＋およびＹｂ３＋の合計含有量ＲＥに対するＧｄ３＋およびＹ３＋の合計含有量のカチオン比［（Ｇｄ３＋＋Ｙ３＋）/ＲＥ］が０超である、請求項１または２に記載の光学ガラス。
【請求項４】
　Ｌｉ＋を含有する、請求項１〜３のいずれかに記載の光学ガラス。
【請求項５】
　必須成分として、Ｂ２Ｏ３、Ｌａ２Ｏ３およびＮｂ２Ｏ５を含み、
　値ＮＷＦ’に対する値ＲＥ’の比［ＲＥ’／ＮＷＦ’］が０．３０〜０．７０であり、
　値ＲＥ’に対する値ＨＲ’の比［ＨＲ’／ＲＥ’］が０．３０以下であり、
　Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）であり、
　Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上であり、
　値Ｌ’が−０．１０以上であり、
　Ｙｂ２Ｏ３の含有量が１．０質量％以下であり、
　ＴｉＯ２、ＷＯ３およびＢｉ２Ｏ３の合計含有量［ＴｉＯ２＋ＷＯ３＋Ｂｉ２Ｏ３］が５．０質量％以下であり、
　Ｎａ２Ｏの含有量が０．５質量％以下であり、
　アッベ数νｄが４３．５〜４７であり、
　前記アッベ数νｄに対し、屈折率ｎｄが下記（１）式を満たす、光学ガラス。
　ｎｄ≧２．２５−０．０１×νｄ　　　　　　　　・・・　（１）
　ただし、
　Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、Ｎｂ２Ｏ５、ＴｉＯ２、ＷＯ３、Ｂｉ２Ｏ３、Ｌｉ２Ｏ、Ｎａ２Ｏ、Ｋ２ＯおよびＺｎＯの各分子量を、それぞれＭ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（Ｎｂ２Ｏ５）、Ｍ（ＴｉＯ２）、Ｍ（ＷＯ３）、Ｍ（Ｂｉ２Ｏ３）、Ｍ（Ｌｉ２Ｏ）、Ｍ（Ｎａ２Ｏ）、Ｍ（Ｋ２Ｏ）およびＭ（ＺｎＯ）と表し、
　上記各成分の含有量を、質量％表示における上記各成分の含有比率の値で表した場合に、
　前記値ＮＷＦ’は、Ｂ２Ｏ３の含有量の数値の２倍をＭ（Ｂ２Ｏ３）で割った値、ＳｉＯ２の含有量の数値をＭ（ＳｉＯ２）で割った値およびＡｌ２Ｏ３の含有量の数値の２倍をＭ（Ａｌ２Ｏ３）で割った値の合計値であり、
　前記値ＲＥ’は、Ｌａ２Ｏ３の含有量の数値の２倍をＭ（Ｌａ２Ｏ３）で割った値、Ｇｄ２Ｏ３の含有量の数値の２倍をＭ（Ｇｄ２Ｏ３）で割った値、Ｙ２Ｏ３の含有量の数値の２倍をＭ（Ｙ２Ｏ３）で割った値およびＹｂ２Ｏ３の含有量の数値の２倍をＭ（Ｙｂ２Ｏ３）で割った値の合計値であり、
　前記値ＨＲ’は、Ｎｂ２Ｏ５の含有量の数値の２倍をＭ（Ｎｂ２Ｏ５）で割った値、ＴｉＯ２の含有量の数値をＭ（ＴｉＯ２）で割った値、ＷＯ３の含有量の数値をＭ（ＷＯ３）で割った値およびＢｉ２Ｏ３の含有量の数値の２倍をＭ（Ｂｉ２Ｏ３）で割った値の合計値であり、
　前記値Ｌ’は、Ｌｉ２Ｏの含有量の数値の１２倍をＭ（Ｌｉ２Ｏ）で割った値、Ｎａ２Ｏの含有量の数値の４倍をＭ（Ｎａ２Ｏ）で割った値、Ｋ２Ｏの含有量の数値の２倍をＭ（Ｋ２Ｏ）で割った値およびＺｎＯの含有量の数値の２倍をＭ（ＺｎＯ）で割った値の合計値から、ＳｉＯ２の含有量の数値の２倍をＭ（ＳｉＯ２）で割った値、Ａｌ２Ｏ３の含有量の数値の２倍をＭ（Ａｌ２Ｏ３）で割った値およびＢ２Ｏ３の含有量の数値をＭ（Ｂ２Ｏ３）で割った値の合計値を差し引いた値である。
【請求項６】
　必須成分として、Ｂ２Ｏ３、Ｌａ２Ｏ３およびＮｂ２Ｏ５を含み、
　値ＮＷＦ’に対する値ＲＥ’の比［ＲＥ’／ＮＷＦ’］が０．３０〜０．７０であり、
　値ＲＥ’に対する値ＨＲ’の比［ＨＲ’／ＲＥ’］が０．３０以下であり、
　Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）であり、
　Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上であり、
　値Ｌ’が−０．１０以上であり、
　Ｙｂ２Ｏ３の含有量が１．０質量％以下であり、
　ＴｉＯ２、ＷＯ３およびＢｉ２Ｏ３の合計含有量［ＴｉＯ２＋ＷＯ３＋Ｂｉ２Ｏ３］が５．０質量％以下であり、
　ＺｒＯ２の含有量が１．７〜１５質量％であり、
　アッベ数νｄが４３．５〜４７であり、
　前記アッベ数νｄに対し、屈折率ｎｄが下記（１）式を満たす、光学ガラス。
　ｎｄ≧２．２５−０．０１×νｄ　　　　　　　　・・・　（１）
　ただし、
　Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、Ｎｂ２Ｏ５、ＴｉＯ２、ＷＯ３、Ｂｉ２Ｏ３、Ｌｉ２Ｏ、Ｎａ２Ｏ、Ｋ２ＯおよびＺｎＯの各分子量を、それぞれＭ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（Ｎｂ２Ｏ５）、Ｍ（ＴｉＯ２）、Ｍ（ＷＯ３）、Ｍ（Ｂｉ２Ｏ３）、Ｍ（Ｌｉ２Ｏ）、Ｍ（Ｎａ２Ｏ）、Ｍ（Ｋ２Ｏ）およびＭ（ＺｎＯ）と表し、
　上記各成分の含有量を、質量％表示における上記各成分の含有比率の値で表した場合に、
　前記値ＮＷＦ’は、Ｂ２Ｏ３の含有量の数値の２倍をＭ（Ｂ２Ｏ３）で割った値、ＳｉＯ２の含有量の数値をＭ（ＳｉＯ２）で割った値およびＡｌ２Ｏ３の含有量の数値の２倍をＭ（Ａｌ２Ｏ３）で割った値の合計値であり、
　前記値ＲＥ’は、Ｌａ２Ｏ３の含有量の数値の２倍をＭ（Ｌａ２Ｏ３）で割った値、Ｇｄ２Ｏ３の含有量の数値の２倍をＭ（Ｇｄ２Ｏ３）で割った値、Ｙ２Ｏ３の含有量の数値の２倍をＭ（Ｙ２Ｏ３）で割った値およびＹｂ２Ｏ３の含有量の数値の２倍をＭ（Ｙｂ２Ｏ３）で割った値の合計値であり、
　前記値ＨＲ’は、Ｎｂ２Ｏ５の含有量の数値の２倍をＭ（Ｎｂ２Ｏ５）で割った値、ＴｉＯ２の含有量の数値をＭ（ＴｉＯ２）で割った値、ＷＯ３の含有量の数値をＭ（ＷＯ３）で割った値およびＢｉ２Ｏ３の含有量の数値の２倍をＭ（Ｂｉ２Ｏ３）で割った値の合計値であり、
　前記値Ｌ’は、Ｌｉ２Ｏの含有量の数値の１２倍をＭ（Ｌｉ２Ｏ）で割った値、Ｎａ２Ｏの含有量の数値の４倍をＭ（Ｎａ２Ｏ）で割った値、Ｋ２Ｏの含有量の数値の２倍をＭ（Ｋ２Ｏ）で割った値およびＺｎＯの含有量の数値の２倍をＭ（ＺｎＯ）で割った値の合計値から、ＳｉＯ２の含有量の数値の２倍をＭ（ＳｉＯ２）で割った値、Ａｌ２Ｏ３の含有量の数値の２倍をＭ（Ａｌ２Ｏ３）で割った値およびＢ２Ｏ３の含有量の数値をＭ（Ｂ２Ｏ３）で割った値の合計値を差し引いた値である。
【請求項７】
　Ｌａ２Ｏ３、Ｇｄ２Ｏ３、Ｙ２Ｏ３およびＹｂ２Ｏ３の合計含有量ＲＥｗに対するＧｄ２Ｏ３およびＹ２Ｏ３の合計含有量の質量比［（Ｇｄ２Ｏ３＋Ｙ２Ｏ３）/ＲＥｗ］が０．０５以上である、請求項５または６に記載の光学ガラス。
【請求項８】
　Ｌｉ２Ｏを含有する、請求項５〜７のいずれかに記載の光学ガラス。
【請求項９】
　Ｓｂ２Ｏ３の含有量が、１質量％未満である、請求項１〜８のいずれかに記載の光学ガラス。
【請求項１０】
　請求項１〜９のいずれかに記載の光学ガラスからなる、光学素子。
【請求項１１】
　請求項１〜９のいずれかに記載の光学ガラスからなる、精密プレス成形用プリフォーム。」
３　申立理由の概要
　申立人は、証拠として、甲第１号証（特開２０１５−４４７２４号公報）、及び、甲第２号証（光学、公益社団法人応用物理学会、２０１３年７月１０日、第４２巻、第７号、第３４８〜３４９頁）を提出し、概略、以下の申立理由を主張している。
（１）申立理由１
　本件特許発明１〜３、５〜７、９〜１１は、甲第１号証に記載された発明に基いて、当業者が容易に発明をすることができたものであるから、その特許は、特許法第２９条第２項の規定に違反してされたものである。
（２）申立理由２
　本件特許は、特許請求の範囲の記載が下記ア及びイの点で不備のため、特許法第３６条第６項第１号及に規定する要件を満たしていない特許出願に対してされたものである。
　ア　課題解決手段が不足している点について
　本件特許発明１〜８で特定されたガラス組成の数値範囲は、発明の詳細な説明の実施例に記載されたガラス組成の数値範囲と比べて極めて広範であるし、熱的安定性、熔融性及び低温軟化性に関する物性要件も特定されていないため、本件特許発明１〜８に特定されたガラス組成の数値範囲において、本件特許に係る発明の課題（以下、「本件課題」という。）を解決できる光学ガラスが得られることを当業者が認識できない。
　したがって、当業者が実施例に記載された限定的な組成の範囲から、本件特許発明１〜８において特定する数値範囲にまで拡張又は一般化して認識することができないから、本件特許発明１〜１１は、発明の詳細な説明に記載された発明といえない。
　イ　物性要件が明細書中の開示より広すぎる点に関して
　本件特許発明１、２、５及び６で特定されたアッベ数νｄの数値範囲は、発明の詳細な説明の実施例に記載されたアッベ数νｄの数値範囲に比べて極めて広範であるため、本件特許発明１、２、５及び６で特定されたアッベ数νｄの数値範囲において、屈折率ｎｄが「ｎｄ≧２．２５−０．０１×νｄ」の関係式を満たすような光学ガラスが得られることを当業者が認識できない。
　したがって、当業者が実施例に記載された限定的な組成の範囲から、本件特許発明１、２、５及び６において特定する数値範囲にまで拡張又は一般化して認識することができないから、本件特許発明１〜１１は、発明の詳細な説明に記載された発明といえない。
４　甲１号証の記載事項及び甲第１号証に記載された発明について
（１）甲第１号証の記載事項
　ア　「【０００１】
　本発明は、光学ガラス、プリフォーム材及び光学素子に関する。」
　イ　「【００７２】
［物性］
　本発明の光学ガラスは、高屈折率及び高アッベ数（低分散）を有することが好ましい。特に、本発明の光学ガラスの屈折率（ｎｄ）は、好ましくは１．７０、より好ましくは１．７１、さらに好ましくは１．７３を下限とする。この屈折率（ｎｄ）は、好ましくは１．８５、より好ましくは１．８３、さらに好ましくは１．８１、さらに好ましくは１．８０を上限としてもよい。また、本発明の光学ガラスのアッベ数（νｄ）は、好ましくは４２、より好ましくは４３、さらに好ましくは４５を下限とする。このアッベ数（νｄ）は、好ましくは６０、より好ましくは５８、さらに好ましくは５５を上限とする。
　このような高屈折率を有することで、光学素子の薄型化を図っても大きな光の屈折量を得ることができる。また、このような低分散を有することで、単レンズであっても光の波長による焦点のずれ（色収差）が小さくなる。加えて、このような低分散を有することで、例えば高分散（低いアッベ数）を有する光学素子と組み合わせた場合に、高い結像特性等を図ることができる。
　従って、本発明の光学ガラスは、光学設計上有用であり、特に高い結像特性等を図りながらも、光学系の小型化を図ることができ、光学設計の自由度を広げることができる。」
　ウ　「【実施例】
【００７９】
　本発明の実施例（Ｎｏ．１〜Ｎｏ．７４）、比較例（Ｎｏ．Ａ）及び参考例（Ｎｏ．ａ）の組成、並びに、これらのガラスの屈折率（ｎｄ）、アッベ数（νｄ）、ガラス転移点（Ｔｇ）、液相温度、分光透過率が５％、８０％を示す波長（λ５、λ８０）並びに比重の結果を表１〜表１１に示す。なお、以下の実施例はあくまで例示の目的であり、これらの実施例のみ限定されるものではない。
・・・
【００９０】
【表５】
　　　　　　　　　　　　　　」
（２）甲第１号証に記載された発明
　甲第１号証の上記記載事項を実施例３３の光学ガラスに注目して整理すると、甲第１号証には、
「４３．２３９モル％のＢ２Ｏ３、１４．０５３モル％Ｌａ２Ｏ３、４．７４６モル％のＹ２Ｏ３、４．４６５モル％のＳｉＯ２、４．２４６モル％のＺｒＯ２、２７．５９４モル％のＺｎＯ、１．６５８モル％のＮｂ２Ｏ５からなる組成を有し、屈折率ｎｄが１．７９３７０、アッベ数νｄが４５．５４である光学ガラス。」
の発明（以下、「甲１発明」という。）が記載されていると認められる。
５　申立理由１に対する判断
（１）本件特許発明１について
　ア　本件特許発明１と甲１発明との対比
　甲１発明の組成をカチオン％に換算すると、Ｂ３＋含有量は５２．８３カチオン％、Ｌａ３＋含有量は１７．１７カチオン％、Ｙ３＋含有量は５．８０カチオン％、Ｓｉ４＋含有量は２．７３カチオン％、Ｚｒ４＋含有量は２．５９カチオン％、Ｚｎ２＋含有量は１６．８６カチオン％、Ｎｂ５＋含有量は２．０３カチオン％となる。
　そして、これら数値を用いて、本件特許発明１の特定事項に従い、Ｂ３＋、Ｓｉ４＋、Ｌａ３＋、Ｇｄ３＋、Ｙ３＋及びＹｂ３＋の合計含有量を算出すると７８．５３カチオン％となり、カチオン比αを算出すると０．４１となり、カチオン比βを算出すると０．７５となり、Ｎｂ５＋、Ｔｉ４＋、Ｗ６＋、Ｔａ５＋及びＢｉ３＋の合計含有量を算出すると２．０３カチオン％となり、カチオン比γを算出すると１．００となり、値Ｌを算出すると３１．０となり、Ｔｉ４＋、Ｗ６＋およびＢｉ３＋の合計含有量を算出すると０．００カチオン％となるから、甲１発明の組成は、本件特許発明１で特定された組成を満足する。
　また、甲１発明の屈折率ｎｄは１．７９３７０、アッベ数νｄは４５．５４であり、本件特許発明１の「ｎｄ≧２．２５−０．０１×νｄ」の右辺の値を算出すると１．７９４６となることから、甲１発明のアッベ数νｄは、本件特許発明１のアッベ数νｄを満足するものの、甲１発明の屈折率ｎｄは、本件特許発明１の「ｎｄ≧２．２５−０．０１×νｄ」を満足しない。
　したがって、本件特許発明１と甲１発明を対比すると、両者は、
「カチオン％表示にて、
　Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上であり、
　Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０であり、
　Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）であり、
　Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満であり、
　Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上である、酸化物ガラスであり、
　Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上であり、
　Ｙｂ３＋の含有量が０．５％以下であり、
　Ｔｉ４＋、Ｗ６＋およびＢｉ３＋の合計含有量［Ｔｉ４＋＋Ｗ６＋＋Ｂｉ３＋］が１．５％以下であり、
　Ｎａ＋の含有量が２．０％以下であり、
　アッベ数νｄが４３．５〜４７である、光学ガラス。」の点で一致し、
　本件特許発明１の屈折率ｎｄは、「ｎｄ≧２．２５−０．０１×νｄ」との関係式を満たすのに対して、甲１発明の屈折率ｎｄは、「１．７９３７０」であり、当該関係式を満たさない点（以下、「相違点１」という。）で相違している。
　イ　相違点１の検討
　甲第１号証には、上記４（１）イに摘示したとおり、屈折率ｎｄの好ましい数値範囲が１．７０〜１．８５、最も好ましい範囲が１．７３〜１．８０であること、及び、アッベ数νｄの好ましい数値範囲が４２〜６０、最も好ましい範囲が４５〜５５であることが記載されているものの、屈折率ｎｄを「ｎｄ≧２．２５−０．０１×νｄ」との関係式を満たすように調整することは記載も示唆もされてないから、甲１発明の屈折率ｎｄを「ｎｄ≧２．２５−０．０１×νｄ」との関係式を満たすように変更する動機付けが存在しない。
　また、甲第２号証の記載をみても、「ｎｄ≧２．２５−０．０１×νｄ」との関係式を満たすように、屈折率ｎｄとアッベ数νｄを調整することが技術常識であるともいえない。
　したがって、甲１発明において、１．７９３７０である屈折率ｎｄを、「ｎｄ≧２．２５−０．０１×νｄ」との関係式を満たすように変更することは、当業者が容易に想到し得ることといえない。
　よって、本件特許発明１は、甲第１号証に記載された発明に基いて当業者が容易に発明をすることができたものといえない。
（２）本件特許発明２について
　甲１発明の組成をカチオン％に換算して、Ｂ３＋、Ｓｉ４＋、Ｌａ３＋、Ｇｄ３＋、Ｙ３＋及びＹｂ３＋の合計含有量、カチオン比α、カチオン比β、Ｎｂ５＋、Ｔｉ４＋、Ｗ６＋、Ｔａ５＋及びＢｉ３＋の合計含有量、カチオン比γ、値Ｌ、並びに、Ｔｉ４＋、Ｗ６＋およびＢｉ３＋の合計含有量を算出すると、上記（１）アで検討したとおりであるから、甲１発明の組成は、本件特許発明２で特定された組成を満足する。
　また、甲１発明の屈折率ｎｄとアッベ数について検討すると、上記（１）アでの検討と同様に、甲１発明のアッベ数νｄは、本件特許発明２のアッベ数νｄを満足するものの、甲１発明の屈折率ｎｄは、本件特許発明２の「ｎｄ≧２．２５−０．０１×νｄ」を満足しない。
　したがって、本件特許発明２と甲１発明を対比すると、両者は、
「カチオン％表示にて、
　Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上であり、
　Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０であり、
　Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）であり、
　Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満であり、
　Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上である、酸化物ガラスであり、
　Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上であり、
　Ｙｂ３＋の含有量が０．５％以下であり、
　Ｔｉ４＋、Ｗ６＋およびＢｉ３＋の合計含有量［Ｔｉ４＋＋Ｗ６＋＋Ｂｉ３＋］が１．５％以下であり、
　Ｚｒ４＋の含有量が１．１〜１０％であり、
　アッベ数νｄが４３．５〜４７である、光学ガラス。」の点で一致し、
　本件特許発明２の屈折率ｎｄは、「ｎｄ≧２．２５−０．０１×νｄ」との関係式を満たすのに対して、甲１発明の屈折率は、「１．７９３７０」であり、当該関係式を満たさない点（以下、「相違点２」という。）で相違している。
　そして、相違点２について検討すると、当該相違点２は、上記（１）イにおいて検討した相違点１と同じ事項であるから、当該相違点１と同様、相違点２に係る本件特許発明２の特定事項についても、当業者が容易に想到し得ることといえない。
　よって、本件特許発明２は、甲第１号証に記載された発明に基いて当業者が容易に発明をすることができたものといえない。
（３）本件特許発明５について
　甲１発明の組成を質量％に換算すると、Ｂ２Ｏ３含有量は２４．８０質量％、Ｌａ２Ｏ３含有量は３７．７２質量％、Ｙ２Ｏ３含有量は８．８３質量％、ＳｉＯ２含有量は２．２１質量％、ＺｒＯ２含有量は４．３１質量％、ＺｎＯ含有量は１８．５０質量％、Ｎｂ２Ｏ５含有量は３．６３質量％となる。
　そして、これら数値を用いて、本件特許発明５の特定事項に従い、値ＮＷＦ’に対する値ＲＥ’の比を算出すると０．４１となり、値ＲＥ’に対する値ＨＲ’の比を算出すると０．０９となり、質量比βｗを算出すると０．８１となり、質量比γｗを算出すると１．０となり、値Ｌ’を算出すると０．０２となり、ＴｉＯ２、ＷＯ３及びＢｉ２Ｏ３の合計含有量を算出すると０．０質量％となるから、甲１発明の組成は、本件特許発明５で特定された組成を満足する。
　また、甲１発明の屈折率ｎｄとアッベ数について検討すると、上記（１）アでの検討と同様に、甲１発明のアッベ数νｄは、本件特許発明５のアッベ数νｄを満足するものの、甲１発明の屈折率ｎｄは、本件特許発明５の「ｎｄ≧２．２５−０．０１×νｄ」を満足しない。
　したがって、本件特許発明５と甲１発明を対比すると、両者は、
「必須成分として、Ｂ２Ｏ３、Ｌａ２Ｏ３およびＮｂ２Ｏ５を含み、
　値ＮＷＦ’に対する値ＲＥ’の比［ＲＥ’／ＮＷＦ’］が０．３０〜０．７０であり、
　値ＲＥ’に対する値ＨＲ’の比［ＨＲ’／ＲＥ’］が０．３０以下であり、
　Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）であり、
　Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上であり、
　値Ｌ’が−０．１０以上であり、
　Ｙｂ２Ｏ３の含有量が１．０質量％以下であり、
　ＴｉＯ２、ＷＯ３およびＢｉ２Ｏ３の合計含有量［ＴｉＯ２＋ＷＯ３＋Ｂｉ２Ｏ３］が５．０質量％以下であり、
　Ｎａ２Ｏの含有量が０．５質量％以下であり、
　アッベ数νｄが４３．５〜４７である、光学ガラス。
　ただし、
　Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、Ｎｂ２Ｏ５、ＴｉＯ２、ＷＯ３、Ｂｉ２Ｏ３、Ｌｉ２Ｏ、Ｎａ２Ｏ、Ｋ２ＯおよびＺｎＯの各分子量を、それぞれＭ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（Ｎｂ２Ｏ５）、Ｍ（ＴｉＯ２）、Ｍ（ＷＯ３）、Ｍ（Ｂｉ２Ｏ３）、Ｍ（Ｌｉ２Ｏ）、Ｍ（Ｎａ２Ｏ）、Ｍ（Ｋ２Ｏ）およびＭ（ＺｎＯ）と表し、
　上記各成分の含有量を、質量％表示における上記各成分の含有比率の値で表した場合に、
　前記値ＮＷＦ’は、Ｂ２Ｏ３の含有量の数値の２倍をＭ（Ｂ２Ｏ３）で割った値、ＳｉＯ２の含有量の数値をＭ（ＳｉＯ２）で割った値およびＡｌ２Ｏ３の含有量の数値の２倍をＭ（Ａｌ２Ｏ３）で割った値の合計値であり、
　前記値ＲＥ’は、Ｌａ２Ｏ３の含有量の数値の２倍をＭ（Ｌａ２Ｏ３）で割った値、Ｇｄ２Ｏ３の含有量の数値の２倍をＭ（Ｇｄ２Ｏ３）で割った値、Ｙ２Ｏ３の含有量の数値の２倍をＭ（Ｙ２Ｏ３）で割った値およびＹｂ２Ｏ３の含有量の数値の２倍をＭ（Ｙｂ２Ｏ３）で割った値の合計値であり、
　前記値ＨＲ’は、Ｎｂ２Ｏ５の含有量の数値の２倍をＭ（Ｎｂ２Ｏ５）で割った値、ＴｉＯ２の含有量の数値をＭ（ＴｉＯ２）で割った値、ＷＯ３の含有量の数値をＭ（ＷＯ３）で割った値およびＢｉ２Ｏ３の含有量の数値の２倍をＭ（Ｂｉ２Ｏ３）で割った値の合計値であり、
　前記値Ｌ’は、Ｌｉ２Ｏの含有量の数値の１２倍をＭ（Ｌｉ２Ｏ）で割った値、Ｎａ２Ｏの含有量の数値の４倍をＭ（Ｎａ２Ｏ）で割った値、Ｋ２Ｏの含有量の数値の２倍をＭ（Ｋ２Ｏ）で割った値およびＺｎＯの含有量の数値の２倍をＭ（ＺｎＯ）で割った値の合計値から、ＳｉＯ２の含有量の数値の２倍をＭ（ＳｉＯ２）で割った値、Ａｌ２Ｏ３の含有量の数値の２倍をＭ（Ａｌ２Ｏ３）で割った値およびＢ２Ｏ３の含有量の数値をＭ（Ｂ２Ｏ３）で割った値の合計値を差し引いた値である。」の点で一致し、
　本件特許発明５の屈折率ｎｄは、「ｎｄ≧２．２５−０．０１×νｄ」との関係式を満たすのに対して、甲１発明の屈折率は、「１．７９３７０」であり、当該関係式を満たさない点（以下、「相違点３」という。）で相違している。
　そして、相違点３について検討すると、当該相違点３は、上記（１）イにおいて検討した相違点１と同じ事項であるから、当該相違点１と同様、相違点３に係る本件特許発明５の特定事項についても、当業者が容易に想到し得ることといえない。
　よって、本件特許発明５は、甲第１号証に記載された発明に基いて当業者が容易に発明をすることができたものといえない。
（４）本件特許発明６について
　甲１発明の組成を質量％に換算して、本件特許発明６の特定事項に従い、値ＮＷＦ’に対する値ＲＥ’の比、値ＲＥ’に対する値ＨＲ’の比、質量比βｗ、質量比γｗ、値Ｌ’、並びに、ＴｉＯ２、ＷＯ３及びＢｉ２Ｏ３の合計含有量を算出すると、上記（３）で検討したとおりであるから、甲１発明の組成は、本件特許発明６で特定された組成を満足する。
　また、甲１発明の屈折率ｎｄとアッベ数について検討すると、上記（１）アでの検討と同様に、甲１発明のアッベ数νｄは、本件特許発明６のアッベ数νｄを満足するものの、甲１発明の屈折率ｎｄは、本件特許発明６の「ｎｄ≧２．２５−０．０１×νｄ」を満足しない。
　したがって、本件特許発明６と甲１発明を対比すると、両者は、
「必須成分として、Ｂ２Ｏ３、Ｌａ２Ｏ３およびＮｂ２Ｏ５を含み、
　値ＮＷＦ’に対する値ＲＥ’の比［ＲＥ’／ＮＷＦ’］が０．３０〜０．７０であり、
　値ＲＥ’に対する値ＨＲ’の比［ＨＲ’／ＲＥ’］が０．３０以下であり、
　Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）であり、
　Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上であり、
　値Ｌ’が−０．１０以上であり、
　Ｙｂ２Ｏ３の含有量が１．０質量％以下であり、
　ＴｉＯ２、ＷＯ３およびＢｉ２Ｏ３の合計含有量［ＴｉＯ２＋ＷＯ３＋Ｂｉ２Ｏ３］が５．０質量％以下であり、
　ＺｒＯ２の含有量が１．７〜１５質量％であり、
　アッベ数νｄが４３．５〜４７である、光学ガラス。
　ただし、
　Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、Ｎｂ２Ｏ５、ＴｉＯ２、ＷＯ３、Ｂｉ２Ｏ３、Ｌｉ２Ｏ、Ｎａ２Ｏ、Ｋ２ＯおよびＺｎＯの各分子量を、それぞれＭ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（Ｎｂ２Ｏ５）、Ｍ（ＴｉＯ２）、Ｍ（ＷＯ３）、Ｍ（Ｂｉ２Ｏ３）、Ｍ（Ｌｉ２Ｏ）、Ｍ（Ｎａ２Ｏ）、Ｍ（Ｋ２Ｏ）およびＭ（ＺｎＯ）と表し、
　上記各成分の含有量を、質量％表示における上記各成分の含有比率の値で表した場合に、
　前記値ＮＷＦ’は、Ｂ２Ｏ３の含有量の数値の２倍をＭ（Ｂ２Ｏ３）で割った値、ＳｉＯ２の含有量の数値をＭ（ＳｉＯ２）で割った値およびＡｌ２Ｏ３の含有量の数値の２倍をＭ（Ａｌ２Ｏ３）で割った値の合計値であり、
　前記値ＲＥ’は、Ｌａ２Ｏ３の含有量の数値の２倍をＭ（Ｌａ２Ｏ３）で割った値、Ｇｄ２Ｏ３の含有量の数値の２倍をＭ（Ｇｄ２Ｏ３）で割った値、Ｙ２Ｏ３の含有量の数値の２倍をＭ（Ｙ２Ｏ３）で割った値およびＹｂ２Ｏ３の含有量の数値の２倍をＭ（Ｙｂ２Ｏ３）で割った値の合計値であり、
　前記値ＨＲ’は、Ｎｂ２Ｏ５の含有量の数値の２倍をＭ（Ｎｂ２Ｏ５）で割った値、ＴｉＯ２の含有量の数値をＭ（ＴｉＯ２）で割った値、ＷＯ３の含有量の数値をＭ（ＷＯ３）で割った値およびＢｉ２Ｏ３の含有量の数値の２倍をＭ（Ｂｉ２Ｏ３）で割った値の合計値であり、
　前記値Ｌ’は、Ｌｉ２Ｏの含有量の数値の１２倍をＭ（Ｌｉ２Ｏ）で割った値、Ｎａ２Ｏの含有量の数値の４倍をＭ（Ｎａ２Ｏ）で割った値、Ｋ２Ｏの含有量の数値の２倍をＭ（Ｋ２Ｏ）で割った値およびＺｎＯの含有量の数値の２倍をＭ（ＺｎＯ）で割った値の合計値から、ＳｉＯ２の含有量の数値の２倍をＭ（ＳｉＯ２）で割った値、Ａｌ２Ｏ３の含有量の数値の２倍をＭ（Ａｌ２Ｏ３）で割った値およびＢ２Ｏ３の含有量の数値をＭ（Ｂ２Ｏ３）で割った値の合計値を差し引いた値である。」の点で一致し、
　本件特許発明６の屈折率ｎｄは、「ｎｄ≧２．２５−０．０１×νｄ」との関係式を満たすのに対して、甲１発明の屈折率は、「１．７９３７０」であり、当該関係式を満たさない点（以下、「相違点４」という。）で相違している。
　そして、相違点４について検討すると、当該相違点４は、上記（１）イにおいて検討した相違点１と同じ事項であるから、当該相違点１と同様、相違点４に係る本件特許発明６の特定事項についても、当業者が容易に想到し得ることといえない。
　よって、本件特許発明６は、甲第１号証に記載された発明に基いて当業者が容易に発明をすることができたものといえない。
（５）本件特許発明３、７、９〜１１について
　本件特許発明３、９〜１１は、本件特許発明１又は本件特許発明２を引用するものであって、本件特許発明１又は本件特許発明２の特定事項をさらに減縮したものであるから、上記（１）又は（２）に示した理由と同様の理由により、甲第１号証に記載された発明に基いて当業者が容易に発明をすることができたものとはいえない。
　また、本件特許発明７、９〜１１は、本件特許発明５又は本件特許発明６を引用するものであって、本件特許発明５又は本件特許発明６の特定事項をさらに減縮したものであるから、上記（３）又は（４）に示した理由と同様の理由により、甲第１号証に記載された発明に基いて当業者が容易に発明をすることができたものとはいえない。
（６）小括
　以上で検討したとおりであるから、申立理由１に理由はない。
６　申立理由２に対する判断
（１）課題解決手段が不足している点について
　ア　本件発明１〜４、９〜１１について
（ア）発明の詳細な説明の段落【０００２】〜【０００７】の記載からみて、本件課題は、生産コストを低減でき、熔融性及び熱的安定性に優れ、また、低温軟化性を有する高屈折率低分散光学ガラスを提供することにより解決されるものといえる。
（イ）そして、発明の詳細な説明の実施例（Ｎｏ．１〜２４）には、Ｂ３＋、Ｓｉ４＋、Ｌａ３＋、Ｇｄ３＋、Ｙ３＋及びＹｂ３＋の合計含有量が７７．２〜８１．７カチオン％、カチオン比αが０．３９〜０．４４、カチオン比βが０．４４〜０．８２、Ｎｂ５＋、Ｔｉ４＋、Ｗ６＋、Ｔａ５＋及びＢｉ３＋の合計含有量が２．０〜３．５カチオン％、カチオン比γが１．００、値Ｌが２４．６〜４１．０、Ｙｂ３＋の含有量が０．０カチオン％、Ｔｉ４＋、Ｗ６＋及びＢｉ３＋の合計含有量が０．０〜１．２カチオン％、Ｎａ＋の含有量が０．０カチオン％、Ｚｒ４＋の含有量１．１〜４．７カチオン％である数値範囲内のガラス組成のガラスが記載されていると共に、当該ガラスのアッベ数νｄが４４．８０〜４５．６９、屈折率ｎｄが１．７９７５９〜１．８０４５８となり、「ｎｄ≧２．２５−０．０１×νｄ」の関係式を満たすこと、ガラス転移温度Ｔｇが５９７．９〜６１６．８℃、液相温度ＬＴが１０００〜１１４０℃となること、発明の詳細な説明の段落【０２９３】に記載の評価方法で優れた熔融性を確認できたこと、及び、酸化タンタル（Ｔａ５＋に対応）が低減できたことが具体的に記載されているから、上記実施例（Ｎｏ．１〜２４）に記載された数値範囲のガラス組成のガラスであれば、当業者が上記課題を解決できると認識できる。
（ウ）次に、本件特許発明１及び２のガラス組成の数値範囲の限定理由についてみてみると、発明の詳細な説明には、熱的安定性に関して、Ｂ３＋、Ｓｉ４＋及びＡｌ３＋は熱的安定性の維持に寄与する成分であり、熱的安定性を良好な状態にするために、合計含有量［Ｂ３＋＋Ｓｉ４＋＋Ｌａ３＋＋Ｇｄ３＋＋Ｙ３＋＋Ｙｂ３＋］を６５カチオン％以上とし、カチオン比αを０．７０以下とすること（段落【００２５】、【００２６】、【００２８】）、Ｌａ３＋は、Ｇｄ３＋、Ｙ３＋及びＹｂ３＋に比べて、熱的安定性を低下させにくい成分であり、また、Ｇｄ３＋、Ｙ３＋及びＹｂ３＋の含有量は、少なすぎても熱的安定性が低下するため、熱的安定性を良好な状態にするために、カチオン比βを１未満（０を含まず）とすること（段落【００２９】、【００３０】、【００８８】）、Ｎｂ５＋、Ｔｉ４＋、Ｗ６＋、Ｔａ５＋及びＢｉ３＋は熱的安定性を改善する働きを有する成分であり、これらを適量含有できること（段落【００３２】）、Ｙｂ３＋は熱的安定性を低下させる傾向があり、Ｙｂ３＋の含有量は５カチオン％以下が好ましいこと（段落【００７２】、【００８６】）、Ｎａ＋の含有量が多くなると、熱的安定性が低下するため、Ｎａ＋の含有量は０〜５カチオン％が好ましいこと（段落【０１２０】、【０１２３】）、及び、Ｚｒ４＋は、熱的安定性を改善する働きを有する成分であるが、含有量が多くなりすぎると熱的安定性が低下するため、Ｚｒ４＋の含有量は０〜１０カチオン％が好ましいこと（段落【０１３０】、【０１３１】）が記載されていることからして、これら数値範囲を満たすガラス組成であれば、ガラスの熱的安定性が向上するものと当業者が理解できる。
　また、発明の詳細な説明には、熔融性に関して、Ｌａ３＋は、Ｇｄ３＋、Ｙ３＋及びＹｂ３＋に比べて、熔融性を低下させにくい成分であり、また、Ｇｄ３＋、Ｙ３＋及びＹｂ３＋の含有量は、少なすぎても熔融性が低下するため、熔融性を良好な状態にするために、カチオン比βを１未満（０を含まず）とすること（段落【００２９】、【００３０】、【００８８】）、Ｎｂ５＋はＴａ５＋と比較して熔融性を改善する働きが大きい成分であり、良好な熔融性を得るために、カチオン比γが０．５未満とすること（段落【００３７】）、値Ｌを２４以上に高めることにより熔融性が改善すること（段落【００４３】）、Ｎａ＋は熔融性を改善する働きを有する成分であるため、Ｎａ＋の含有量は０〜５カチオン％が好ましいこと（段落【０１２０】、【０１２３】）、及び、Ｚｒ４＋の含有量を０〜１０カチオン％とすることで熔融性を良好に維持できること（段落【０１３０】、【０１３１】）が記載されていることからして、これら数値範囲を満たすガラス組成であれば、ガラスの熔融性が向上するものと当業者が理解できる。
　さらに、発明の詳細な説明には、低温軟化性に関して、値Ｌとガラス転移温度Ｔｇとに相関があり、値Ｌを２４以上とすることで低温軟化性を有する光学ガラスが得られること（段落【００４２】、【００４３】）が記載され、また、原料コストに関して、Ｎｂ５＋は、Ｔａ５＋よりも原料の入手が容易で、原料コストも少ないため、カチオン比γが０．５以上になると低コストになること（段落【００３７】）が記載されている。
　そして、ガラス成分の上記数値範囲は、ガラスの熱的安定性、熔融性、低温軟化性、及び、低コストが確認されている実施例（Ｎｏ．１〜２４）の記載から当業者が認識できる範囲のものといえる。
（エ）したがって、本件特許発明１は、「Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上」、「Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０」、「Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）」、「Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満」、「Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上」、「Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上」、「Ｙｂ３＋の含有量が０．５％以下」、及び、「Ｎａ＋の含有量が２．０％以下」であることが特定されることによって、熱的安定性、熔融性及び低温軟化性に関する物性要件の特定がなくとも、本件課題を解決できると当業者が認識できる範囲のものであるといえる。
　また、本件特許発明２は、「Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上」、「Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０」、「Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）」、「Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満」、「Ｎｂ５＋およびＴａ５＋の合計含有量に対するＮｂ５＋の含有量のカチオン比γ［Ｎｂ５＋／（Ｎｂ５＋＋Ｔａ５＋）］が０．５以上」、「Ｌｉ＋の含有量の６倍とＺｎ２＋の含有量の２倍の合計からＳｉ４＋の含有量を引いた値Ｌ［（６×Ｌｉ＋）＋（２×Ｚｎ２＋）−Ｓｉ４＋］が２４以上」、「Ｙｂ３＋の含有量が０．５％以下」、及び、「Ｚｒ４＋の含有量が１．１〜１０％」であることが特定されていることによって、熱的安定性、熔融性、低温軟化性に関する物性要件の特定がなくとも、本件課題を解決できると当業者が認識できる範囲のものであるといえる。
　さらに、本件特許発明１又は２を引用する本件特許発明３、４、９〜１１についても、同様の理由により、熱的安定性、熔融性及び低温軟化性に関する物性要件の特定がなくとも、本件課題を解決できると当業者が認識できる範囲のものであるといえる。
　イ　本件発明５〜１１について
（ア）上記ア（ア）に示した本件課題に対して、発明の詳細な説明の実施例（Ｎｏ．１〜２４）には、値ＮＷＦ’に対する値ＲＥ’の比が０．３９〜０．４３、値ＲＥ’に対する値ＨＲ’の比が０．０９〜０．１４、質量比βｗが０．４１〜０．８７、質量比γｗが１．００、値Ｌ’が−０．０７〜０．１６、Ｙｂ２Ｏ３の含有量が０．０質量％、ＴｉＯ２、ＷＯ３及びＢｉ２Ｏ３の合計含有量が０．０〜３．４質量％、Ｎａ２Ｏの含有量が０．０質量％、ＺｒＯ２の含有量が１．７〜７．６質量％である数値範囲内のガラス組成のガラスが記載されていると共に、当該ガラスのアッベ数νｄが４４．８０〜４５．６９、屈折率ｎｄが１．７９７５９〜１．８０４５８となり、「ｎｄ≧２．２５−０．０１×νｄ」の関係式を満たすこと、ガラス転移温度Ｔｇが５９７．９〜６１６．８℃、液相温度ＬＴが１０００〜１１４０℃となること、発明の詳細な説明の段落【０２９３】に記載の評価方法で優れた熔融性を確認できたこと、及び、酸化タンタル（Ｔａ２Ｏ５に対応）が低減できたことが具体的に記載されているから、上記実施例（Ｎｏ．１〜２４）に記載された数値範囲のガラス組成のガラスであれば、当業者が上記課題を解決できると認識できる。
（イ）次に、本件特許発明５及び６のガラス組成の数値範囲の限定理由についてみてみると、発明の詳細な説明には、熱的安定性に関して、比［ＲＥ’／ＮＷＦ’］を０．７０以下とすることで、熱的安定性を良好な状態に維持できること（段落【０１７９】）、質量比βｗを１未満（０を含まず）とすることで熱的安定性を良好な状態に維持（段落【０２１４】）、質量比γｗを２／３以上とすることで、良好な熱的安定性となること（段落【０２１９】）、Ｙｂ２Ｏ３（Ｙｂ３＋）は熱的安定性を低下させる傾向があり、Ｙｂ２Ｏ３の含有量は３質量％以下が好ましいこと（段落【００７２】、【０２１３】）、Ｎａ２Ｏ（Ｎａ＋）の含有量が多くなると、熱的安定性が低下するため、Ｎａ２Ｏの含有量は０〜３質量％が好ましいこと（段落【０１２３】、【０２３７】）、及び、ＺｒＯ２（Ｚｒ４＋）は、熱的安定性を改善する働きを有する成分であるが、含有量が多くなりすぎると熱的安定性が低下するため、ＺｒＯ２の含有量は０〜１５質量％が好ましいこと（段落【０１３１】、【０２４５】）が記載されていることからして、これら数値範囲を満たすガラス組成であれば、ガラスの熱的安定性が向上するものと当業者が理解できる。
　また、発明の詳細な説明には、熔融性に関して、比［ＨＲ’／ＲＥ’］が０．３０以下とすることで、熔融性を高められること（段落【０１８６】）、質量比βｗを１未満（０を含まず）とすることで、熔融性を良好な状態に維持できること（段落【０２１４】）、値Ｌ’を−０．１０以上にすることで、熔融性を改善できること（段落【０１９６】、及び、Ｎａ２Ｏ（Ｎａ＋）は熔融性を改善する働きを有する成分であるため、Ｎａ２Ｏの含有量は０〜３質量％が好ましいこと（段落【０１２３】、【０２３７】）が記載されていることからして、これら数値範囲を満たすガラス組成であれば、ガラスの熔融性が向上するものと当業者が理解できる。
　さらに、発明の詳細な説明には、低温軟化性に関して、値Ｌ’とガラス転移温度Ｔｇとに相関があり、値Ｌ’を−０．１０以上とすることでガラス転移温度Ｔｇを低下できること（段落【０１９５】、【０１９６】）が記載され、また、原料コストに関して、Ｎｂ２Ｏ５（Ｎｂ５＋）は、Ｔａ２Ｏ５（Ｔａ５＋）よりも原料の入手が容易で、原料コストも少ないため、質量比γｗが２／３以上になると低コストになること（段落【００３７】、【０２１９】）が記載されている。
　そして、ガラス成分の上記数値範囲は、ガラスの熱的安定性、熔融性、低温軟化性、及び、低コストが確認されている実施例（Ｎｏ．１〜２４）の記載から当業者が認識できる範囲のものといえる。
（ウ）したがって、本件特許発明５は、「値ＮＷＦ’に対する値ＲＥ’の比［ＲＥ’／ＮＷＦ’］が０．３０〜０．７０」、「値ＲＥ’に対する値ＨＲ’の比［ＨＲ’／ＲＥ’］が０．３０以下」、「Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）」、「Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上」、「値Ｌ’が−０．１０以上」、「Ｙｂ２Ｏ３の含有量が１．０質量％以下」、及び、「Ｎａ２Ｏの含有量が０．５質量％以下」であることが特定されることによって、熱的安定性、熔融性及び低温軟化性に関する物性要件の特定がなくとも、本件課題を解決できると当業者が認識できる範囲のものであるといえる。
　また、本件特許発明６は、「値ＮＷＦ’に対する値ＲＥ’の比［ＲＥ’／ＮＷＦ’］が０．３０〜０．７０」、「値ＲＥ’に対する値ＨＲ’の比［ＨＲ’／ＲＥ’］が０．３０以下」、「Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）」、「Ｎｂ２Ｏ５およびＴａ２Ｏ５の合計含有量に対するＮｂ２Ｏ５の含有量の質量比γｗ［Ｎｂ２Ｏ５／（Ｎｂ２Ｏ５＋Ｔａ２Ｏ５）］が２／３以上」、「値Ｌ’が−０．１０以上」、「Ｙｂ２Ｏ３の含有量が１．０質量％以下」、及び、「ＺｒＯ２の含有量が１．７〜１５質量％」であることが特定されることによって、熱的安定性、熔融性及び低温軟化性に関する物性要件の特定がなくとも、本件課題を解決できると当業者が認識できる範囲のものであるといえる。
　さらに、本件特許発明５又は６を引用する本件特許発明７〜１１についても、同様の理由により、熱的安定性、熔融性及び低温軟化性に関する物性要件の特定がなくとも、本件課題を解決できると当業者が認識できる範囲のものであるといえる。
（２）物性要件が明細書中の開示より広すぎる点に関して
　ア　本件発明１〜４、９〜１１について
　本件特許発明１及び２では、「アッベ数νｄが４３．５〜４７であり」、「屈折率ｎｄ」が「ｎｄ≧２．２５−０．０１×νｄ」を満たすとの物性要件が特定されている。
　そして、発明の詳細な説明には、Ｌａ３＋、Ｇｄ３＋、Ｙ３＋およびＹｂ３＋はアッベ数νｄの減少を抑えつつ屈折率を高める働きを有するため、所要の光学特性を実現するために、Ｂ３＋、Ｓｉ４＋、Ｌａ３＋、Ｇｄ３＋、Ｙ３＋及びＹｂ３＋の合計含有量を６５％以上、カチオン比αを０．３０以上にすること（段落【００２４】、【００２５】、【００２８】）、及び、Ｎｂ５＋、Ｔｉ４＋、Ｗ６＋、Ｔａ５＋およびＢｉ３＋は屈折率を高め、アッベ数を低下させる成分であり、所要の光学特性を実現するために、合計含有量［Ｎｂ５＋＋Ｔｉ４＋＋Ｗ６＋＋Ｔａ５＋＋Ｂｉ３＋］を７％未満にすること（段落【００３１】、【００３２】）が記載されている。また、甲第２号証の図７（第３４８頁）に示されているように、Ｌａ２Ｏ３の一部をＢ２Ｏ３に置換した場合にアッベ数が大きくなり屈折率が小さくなることや、Ｌａ２Ｏ３の一部をＮｂ２Ｏ５に置換した場合にアッベ数が小さくなり屈折率が大きくなることは、当該技術分野の技術常識である。
　そうしてみると、発明の詳細な説明の実施例（Ｎｏ．１〜２４）のガラスのうち、例えば、屈折率ｎｄが１．７９８６０、アッベ数νｄが４５．６９であるガラス（Ｎｏ．１３）を基本として、ガラス製造において通常行われる試行錯誤の範囲内で、本件特許発明１又は本件特許発明２に特定された「Ｂ３＋、Ｓｉ４＋、Ｌａ３＋、Ｇｄ３＋、Ｙ３＋およびＹｂ３＋の合計含有量［Ｂ３＋＋Ｓｉ４＋＋Ｌａ３＋＋Ｇｄ３＋＋Ｙ３＋＋Ｙｂ３＋］が６５％以上」、「Ｂ３＋、Ｓｉ４＋およびＡｌ３＋の合計含有量に対するＬａ３＋、Ｇｄ３＋、Ｙ３＋、およびＹｂ３＋の合計含有量のカチオン比α［（Ｌａ３＋＋Ｇｄ３＋＋Ｙ３＋＋Ｙｂ３＋）／（Ｂ３＋＋Ｓｉ４＋＋Ａｌ３＋）］が０．３０〜０．７０」、「Ｌａ３＋、Ｇｄ３＋、Ｙ３＋およびＹｂ３＋の合計含有量に対するＬａ３＋の含有量のカチオン比β［Ｌａ３＋／（Ｌａ３＋＋Ｇｄ３＋＋Ｙ３＋＋Ｙｂ３＋）］が１未満（０を含まず）」及び「Ｎｂ５＋、Ｔｉ４＋、Ｗ６＋、Ｔａ５＋およびＢｉ３＋の合計含有量［Ｎｂ５＋＋Ｔｉ４＋＋Ｗ６＋＋Ｔａ５＋＋Ｂｉ３＋］が７％未満」との各数値範囲を満たしつつ、Ｌａ３＋（１０．４カチオン％）の一部をＢ３＋に置換し、さらに、Ｎｂ５＋（２．３カチオン％）の一部をＢ３＋に置換することで、アッベ数が４７であり、屈折率が「ｎｄ≧２．２５−０．０１×νｄ」を満たすガラスが得られることは、当業者であれば認識できるものである。
　同様に、例えば、屈折率ｎｄが１．８０２８１、アッベ数νｄが４４．８０であるガラス（Ｎｏ．１７）を基本として、ガラス製造において通常行われる試行錯誤の範囲内で、本件特許発明１又は本件特許発明２の「Ｂ３＋、Ｓｉ４＋、Ｌａ３＋、Ｇｄ３＋、Ｙ３＋およびＹｂ３＋の合計含有量」、「カチオン比α」、「カチオン比β」及び「Ｎｂ５＋、Ｔｉ４＋、Ｗ６＋、Ｔａ５＋およびＢｉ３＋の合計含有量」の各数値範囲を満たしつつ、Ｂ３＋（５４．３カチオン％）の一部をＬａ３＋及びＮｂ５＋に置換することで、アッベ数が４３．５であり、屈折率が「ｎｄ≧２．２５−０．０１×νｄ」を満たすガラスが得られることは、当業者であれば認識できるものである。
　したがって、本件特許発明１及び本件特許発明２の上記物性要件は、発明の詳細な説明の記載及び技術常識から当業者が認識できる範囲のものといえる。
　また、本件特許発明１又は２を引用する本件特許発明３、４、９〜１１についても同様である。
　イ　本件発明５〜１１について
　本件特許発明５及び６では、「アッベ数νｄが４３．５〜４７であり」、「屈折率ｎｄ」が「ｎｄ≧２．２５−０．０１×νｄ」を満たすとの物性要件が特定されている。
　そして、発明の詳細な説明には、比［ＲＥ’／ＮＷＦ’］は、０．３０以上とすることにより、所要の屈折率、アッベ数を得ることができること（【０１７９】）、及び、比［ＨＲ’／ＲＥ’］を０．３０以下とすることにより、低分散特性を維持しつつ屈折率を高めることができるため、所要の屈折率、アッベ数を有するガラスを得ることができること（段落【０１８６】）が記載されている。また、甲第２号証の図７（第３４８頁）に示されているように、Ｌａ２Ｏ３の一部をＢ２Ｏ３に置換した場合にアッベ数が大きくなり屈折率が小さくなることや、Ｌａ２Ｏ３の一部をＮｂ２Ｏ５に置換した場合にアッベ数が小さくなり屈折率が大きくなることは、当該技術分野の技術常識である。
　そうしてみると、発明の詳細な説明の実施例（Ｎｏ．１〜２４）のガラスのうち、例えば、屈折率ｎｄが１．７９８６０、アッベ数νｄが４５．６９であるガラス（Ｎｏ．１３）を基本として、ガラス製造において通常行われる試行錯誤の範囲内で、本件特許発明５又は本件特許発明６に特定された「値ＮＷＦ’に対する値ＲＥ’の比［ＲＥ’／ＮＷＦ’］が０．３０〜０．７０」、「値ＲＥ’に対する値ＨＲ’の比［ＨＲ’／ＲＥ’］が０．３０以下」及び「Ｌａ２Ｏ３、Ｇｄ２Ｏ３、Ｙ２Ｏ３およびＹｂ２Ｏ３の合計含有量に対するＬａ２Ｏ３の含有量の質量比βｗ［Ｌａ２Ｏ３／（Ｌａ２Ｏ３＋Ｇｄ２Ｏ３＋Ｙ２Ｏ３＋Ｙｂ２Ｏ３）］が１未満（０を含まず）」との各数値範囲を満たしつつ、Ｌａ２Ｏ３（２１．５質量％）の一部をＢ２Ｏ３に置換し、さらに、Ｎｂ２Ｏ５（４．０質量％）の一部をＢ２Ｏ３に置換することで、アッベ数が４７であり、屈折率が「ｎｄ≧２．２５−０．０１×νｄ」を満たすガラスが得られることは、当業者であれば認識できるものである。
　同様に、例えば、屈折率ｎｄが１．８０２８１、アッベ数νｄが４４．８０であるガラス（Ｎｏ．１７）を基本として、ガラス製造において通常行われる試行錯誤の範囲内で、本件特許発明５又は本件特許発明６に特定された「値ＮＷＦ’に対する値ＲＥ’の比」、「値ＲＥ’に対する値ＨＲ’の比」及び「質量比βｗ」の各数値範囲を満たしつつ、Ｂ２Ｏ３（２４．３質量％）の一部をＬａ２Ｏ３及びＮｂ２Ｏ５に置換することで、アッベ数が４３．５であり、屈折率が「ｎｄ≧２．２５−０．０１×νｄ」を満たすガラスが得られることは、当業者であれば認識できるものである。
　したがって、本件特許発明５及び本件特許発明６の上記物性要件は、発明の詳細な説明の記載及び技術常識から当業者が認識できる範囲のものといえる。
　また、本件特許発明５又は６を引用する本件特許発明７〜１１についても同様である。
（３）小括
　以上で検討したとおりであるから、申立理由２に理由はない。
７　むすび
　したがって、特許異議の申立ての理由及び証拠によっては、請求項１〜１１に係る特許を取り消すことはできない。
　また、他に請求項１〜１１に係る特許を取り消すべき理由を発見しない。
　よって、結論のとおり決定する。
【異議決定日】
令和２年９月２５日（２０２０．９．２５）